FR 2834999 A1 20030725 FR 0200678 A 20020121 milieu de culture gélosé comprenant un sel de l'acide pyruvique. L' invention concerne un procédé de fabrication de métaux ou d'alliages métalliques de pureté élevée, en particulier de chrome métallique. Les industries exigent de plus en plus de métaux et d'alliages métalliques de pureté élevée pour la fabrication de pièces métalliques. La demanderesse a décrit dans le document EP-O 102 892 un procédé permettant de fabriquer différents métaux et alliages, notamment du chrome, avec une pureté élevée. Ce procédé comprend des étapes consistant à: a) élaborer un métal ou un alliage métallique dont les inclus ions non métalliques sont es sent ie llement de s oxydes du métal de base, b) broyer le métal ou l'alliage métallique ainsi obtenu et agglomérer le métal ou l'alliage métallique broyé avec un agglomérant et un agent réducteur pour former des boulets, et c) soumettre les boulets à un traitement réducteur sous vide dans des conditions réglées de pression et de température pour que l' agent réducteur réagisse sur les inclusions non métalliques et qu'il n'y ait pas de sublimation substantielle du métal ou des métaux de l'alliage traités. Ce procédé permet par exemple d'obtenir sans difficulté un produit contenant au plus 300 à 400 ppm d'oxygène total sous forme de 200 à 300 ppm d'alumine environ contenant 100 à 150 ppm d'oxygène et environ 500 ppm au maximum d'oxyde de chrome non réduit contenant environ 150 ppm d'oxygène. Il s'agit par conséquent d'un chrome de pureté élevée qui permet d'élaborer des super alliages utilisables en particulier dans la fabrication des parties nobles des turbo-moteurs aéronautiques. Ce procédé a donné et donne encore toute satisfaction. Toutefois, il existe aujourd'hui une demande pour des métaux et alliages métalliques de pureté encore plus élevée. Un but de l' invention est donc de fournir des métaux et alliages métalliques de pureté améliorée. A cet effet, on prévoit selon l'invention un procédé de fabrication d'éléments en métal ou en alliage métallique, comprenant les étapes consistant à: - élaborer un métal ou un alliage métallique ayant des inclusions non métalliques comprenant essentiellement des oxydes du métal de base; - agglomérer le métal ou l'alliage avec un réducteur pour former des éléments; - traiter les éléments sous vide pour que le réducteur réagisse sur les inclusions; et - éliminer une couche de surface des éléments. La demanderesse a en effet constaté de facon surprenante que l'élimination de la couche superficielle accroissait la pureté d'ensemble des éléments. Ce résultat apparaît paradoxal puisque l'élimination superficielle ne peut pas avoir d'effet sur la composition du c_ur des éléments. Cependant, il peut s'expliquer par le fait que la concentration en impuretés est plus élevée à la périphérie de l'élément qu'en son centre. L'élimination superficielle emporterait donc une plus forte proportion des impuretés. I1 s'avère ainsi que cette étape d'élimination, notamment par tribofinition, se révèle techniquement très avantageuse. En outre, elle permet d'améliorer l' aspect du produit. Le procédé selon l' invention pourra en outre présenter au moins l'une quelconque des caractéristiques suivantes: - l'élimination comprend une abrasion, - le procédé comprend une tribofinition, - l'élimination est effectuée au moyen d'une enccinte vibrante, - la couche élimince a une épaisseur comprise entre 0,01 et 0,5 mm, - le métal est choisi parmi le chrome, le titane, le vanadium, le molybJène, le manganèse, le niobium, le tungstène, et le nickel, et l'alliage comprend l'un au moins des métaux précédents et/ou le bore, - l'alliage est un ferroalliage, - l'étape d'élaboration met en _uvre une réaction aluminothermique entre au moins un oxyde métallique et de l'aluminium divisé, - la réaction est déséquilibrée par un défaut en aluminium par rapport à la quantité d'aluminium nécessaire à une réaction complète pour faire en sorte que le métal ou l'alliage contienne des inclusions non métalliques réductibles constituées principalement par des inclusions de l'oxyde métallique de base, - après l'agglomération, les éléments sont étuvés, notamment à une température comprise entre 200 et 230 C, - on réalise le traitement réducteur dans un four à vide, et - après le traitement réducteur, on refroidit le produit en atmosphère neutre. D'autres caractéristiques et avantages de l'invention apparaîtront encore dans la description suivante d'un mode préféré de mise en oeuvre. Dans cet exemple, il s'agit de fabriquer du chrome métallique de pureté élevée par une réaction aluminothermique déséquilibrée. Elle met en _uvre principalement les quatre étapes a), b), c) et d) suivantes. Etape a) On introduit dans un creuset aluminothermique, garni d'une matière réfractaire, de l'oxyde de chrome (Cr2O3) du bichromate de potassium (K2Cr2O7) et de l' aluminium divisé. L' oxyde de chrome est avantageusement un produit du commerce ayant une granulométrie comprise entre 0 et 15 m, tandis que l'aluminium divisé et le bichromate de potassium sont constitués par des grains inférieurs à 1 mm. L'oxyde de chrome et le bichromate de potassium sont présents dans les proportions st_chiométriques de la réaction aluminothermique, tandis que l'aluminium est présent avec un défaut par rapport à la proportion st_chiométrique de la réaction aluminothermique classique. Ce défaut d'aluminium peut représenter de 0,5 à 8 % en poids, de préférence de 2 à 5 % en poids, de la quantité st_chiométrique. Ces trois constituants sont pesés et mélangés soigneusement puis la réaction est initiée dans le creuset de facon appropriée. La température de la réaction atteint rapidement une valeur d' environ 2200 C et, à l'issue de la réaction, on recueille le métal au fond du creuset, et un laitier surnageant. Etape b) Le chrome métallique provenant de l'étape a) est broyé dans un broyeur à chocs constitué avantageusement par un broyeur à haute énergie du type à marteaux (marteaux mobiles contre marteaux fixes) jusqu'à obtention d'une poudre fine passant entièrement à travers un tamis de 500 m et ne passant pas à travers un tamis de 77 m. Dans le présente exemple, le broyage est un broyage épurant qui produit une ventilation, c'est-àdire un certain débit d' air de balayage. Le débit d' air peut être réglé volontairement pour accentuer, si on le désire, l'effet épurateur. De même, cet effet épurateur peut être complété par l'élimination par tamisage ou toute autre séparation sélective des particules les plus fines du produit broyé o se retrouvent concentrées la quasi totalité des inclusions non métalliques libérées par le broyage. La poudre de chrome épurée ainsi obtenue est ensuite mélangée intimement avec un réducteur et un agglomérant. Ce dernier est avantageusement constitué par un mélange de bakélite et d'un liant organique tel que le furfuraldahyde. Celui-ci a pour but de faciliter l'agglomération à froid, la bakélite dissoute dans le liant formant colle à froid, ainsi que la polymérisation ultérieure de la bakélite à chaud. Bien entendu, on peut utiliser d'autres agglomérants thermodurcissables et d'autres solvants. Le réducteur, quant à lui, est avantageusement constitué par du noir de carbone venant en complément du carbone de la bakélite. Les quantités respectives de ces produits sont variables mais sont globalement austées, avec un léger excès, à la teneur résiduelle en oxygène du produit broyé. A titre d'exemple, le mélange réducteur/agglomérant peut étre constitué de 0,1 % de bakélite, 0,3 % de furfuraldéhyde et de 0,05 à 0,2 % de noir de carbone, ces pourcentages étant rapportés au poids du produit broyé. Le mélange obtenu est mis en forme de boulets ou de pastilles au moyen d'une presse à compacter classique, telle qu'une presse à bouleter à roues tangentes ou une presse à pastiller. Après agglomération, le mélange est étuvé à la température adéquate (200 à 230 C environ) pour éliminer le liant organique et polymériser la bakélite qui forme liant et donne de la tenue aux boulets ou aux pastilles. Il faut cependant remarquer que la température d'étuvage doit être limitée au minimum nécessaire afin d'éviter toute oxydation du produit. Etape c) Les boulets ou pastilles obtenus à l'étape précédente sont alors soumis à un traitement réducteur à 1100 -1400 C, sous vide poussé de l'ordre de 133.10-4 Pa. Au début du cycle de chauffage sous vide, la bakélite se décompose à une certaine température en laissant un squelette carboné qui s'ajoute au noir de carbone introduit comme réducteur dans le mélange. Une fois arrivé à la température de traitement, ce carbone réagit sur l'oxygène du Cr203 restant dans le produit mais pratiquement pas sur l'oxygène de l'alumine Al203. On ramène le vide dans le four de traitement à 133.10-4 Pa par balayage contrôlé par un gaz non oxydant ou réducteur, tel que l'hydrogène, qui a pour particularité de n'être pratiquement pas soluble dans le chrome solide. Du fait des vides relativement faibles et des températures relativement basses imposées par la sublimation d chrome, le traitement peut demander plusieurs heures pour atteindre une réaction quasiment complète. Etape d) Au cours de cette étape ultérieure, on élimine par abrasion logère une couche superficielle des boulets. Cette étape est mise en _uvre en l'espèce par tribofinition. Pour cela on utilise une machine de tribonifition constituce d'un bol revêtu, qui est mis en vibration par l'intermédiaire de moteurs à balourd. Sous l'effet des vibrations, les boulets s'érodent les uns contre les autres. La tribofinition dure 10 minutes environ. La couche abrasée a une épaisseur située entre 0,01 et 0,5 mm. Non seulement cette étape contribue à améliorer l'esthétique des boulets par effet de polissage, mais en outre elle élimine une grande quantité d'impuretés. Les impuretés éliminées sont principalement 02, N2 La demanderesse s'est livré à des expériences sur 30 paires d'échantillons de boulets de chrome. Elle a mesuré la teneur générale en atomes d'oxygène, d'azote et de carbone dans un échantillon de chaque paire n'ayant pas subi la tribofinition. Elle a fait les mêmes mesures sur l'autre échantillon de chaque paire après tribofinition de ce dernier. Les résultats sont résumés dans le tableau suivant. | O N I C Avant tribofinition 391 36 184 (1) -- - - -- _ i Après tribofinition | 360 | 30 180 -(2) Différence 31 i 6 4 |(3) Dans ce tableau, " O ", " N " et " C " représentent les atomes d'oxygène, d'azote et de carbone. Les valeurs indiquées mesurent la qualité des composants en partie par million. Les lignes (1) et (2) donnent des valeurs moyennes sur les échantillons respectivement sans et avec triLofinition. La ligne (3) donne la différence entre les lignes (1) et (2). On voit que le gain en moyenne est de 31 ppm sur l'oxygène (soit 8), et de 7 ppm sur l'azote (soit 16%). En revanche, il est plus faible sur le carbone. L'étape de triLofinition permet donc d'accroitre la pureté des boulets. Bien entendu, l' invention n'est pas limitée au mode de réalisation préféré décrit ci-dessus. Ainsi, l'étape a) peut étre conduite autrement que par aluminothermie, par exemple par silicothermie ou bien par réduction au four électrique, pour obtenir un métal ou un alliage comprenant des inclusions non métalliques oxydées du métal de base. Pour la silicothermie, on peut citer, à titre d'exemples non limitatifs, la fabrication de ferrochrome ou de chrome métal par réduction avec du silicium métal ou du silicio-chrome, ainsi que la fabrication de ferro tungstène ou de ferro-molybdène par réduction avec un ferro-silicium à haute teneur ou du silicium métal. Pour la réduction au four électrique, on peut citer, à titre d'exemple non limitatif, la fabrication de ferro-vanadium au four électrique, suivie d'une alumino thermie. L'étape d'élimination peut étre mise en _uvre par d'autres moyens que la tribofinition, par exemple par polissage, émerissage, microbillage, ou sablage. De même l'étape a) pent être conduite autrement que par aluminothermie, par exemple par silicothermie ou bien par réduction au four électrique, pour obtenir un métal ou un alliage comprenant des inclusions non métalliques oxydées du métal de base. REVENDI CAT IONS 1. Procédé de fabrication d'éléments en métal ou en alliage métallique, caractérisé en ce qu'il comprend les étapes consistant à: - élaborer un métal ou un alliage métallique ayant des inclusions non métalliques comprenant essentiellement des oxydes du métal de base; - agglomérer le métal ou l'alliage avec un réducteur pour former des éléments; - traiter les éléments sous vide pour que le réducteur réagisse sur les inclusions; et - éliminer une couche de surface des éléments. 2. Procédé selon la revendication 1, caractérisé en ce que l'élimination comprend une abrasion. 3. Procédé selon l'une quelconque des revendications 1 ou 2, caractérisé en ce qu'il comprend une tribofinition. 4. Procédé selon l'une quelconque des revendications 1 à 3, caractérisé en ce que l'élimination est effectuée au moyen d'une encointe vibrante. 5. Procédé selon l'une quelconque des revendications 1 à 4, caractérisé en ce la couche éliminée a une épaisseur comprise entre 0,01 et 0,5 mm. 6. Procédé selon l'une quelconque des revendications 1 à 5, caractérisé en ce que le métal est choisi parmi le chrome, le titane, le vanadium, le molybJène, le manganèse, le niobium, le tungstène, et le nickel et que l'alliage comprend l'un au moins des métaux précédents et/ou le bore. 7. Procédé selon l'une quelconque des revendications 1 à 5, caractérisé en ce que l'alliage est un ferroalliagè. 8. Procédé selon l'une quelconque des revendications 1 à 7, caractérisé en ce que l'étape d'élaboration met en _uvre une réaction aluminothermique - entre au moins un oxyde métallique et de l'aluminium divisé. 9. Procédé selon la revendication 8, caractérisé en ce que la réaction est déséquilibrce par un défaut en aluminium par rapport à la quantité d'aluminium nécessaire à une réaction complète pour faire en sorte que le métal ou l'alliage contienne des inclusions non métalliques réductibles constituées principalement par des inclusions de l'oxyde métallique de base. 10. Procédé selon l'une quelconque des revendications 1 à 9, caractérisé en ce que, après l'agglomération, les éléments sont étuvés, notamment à une température comprise entre 200 et 230 C. 11. Procédé selon l'une quelconque des revendications 1 à 10, caractérisé en ce qu'on réalise le traitement réducteur dans un four à vide. - 12. Procédé selon l'une quelconque des revendications 1 à 11, caractérisé en ce que, après le traitement réducteur, on refroidit le produit en atmosphère neutre.